ПОЛИЭТИЛЕН НИЗКОЙ ПЛОТНОСТИ С ВЫСОКИМ ЗНАЧЕНИЕМ ПРОДОЛЬНОГО УПРОЧНЕНИЯ

1. Полиэтилен низкой плотности, обладающий следующими признаками:
3
1) плотностью от 0,910 до 0,924 г/см, определенной в соответствии с ISO 1183 при 23°C;
-1
2) значением продольного упрочнения при 150°C и скорости растяжения 1 s, равным или превышающим 4,2;
3) соотношением Mw/Mn, равным и превышающим 18, где Mw представляет собой усредненную молярную массу, измеренную методом хроматографии с детектированием рассеивания лазерного излучения с кратными углами (MALLS), а Mn представляет собой среднечисленную молекулярную массу, измеренную методом ГПХ (гельпроникающей хроматографии);
4) значениями Mw, равными и превышающими  230 000 г/моль, где Mw измерялись вышеуказанным способом.
2. Полиэтилен низкой плотности по п.1, отличающийся тем, что получается в процессе полимеризации в присутствии кислорода, в качестве единственного инициирующего агента радикальной полимеризации, и при отсутствии растворителей.
3. Полиэтилен низкой плотности по п.1, отличающийся тем, что представляет собой гомополимер этилена, сополимер этилена, или их смесь.
4. Полиэтилен низкой плотности по п.1, отличающийся тем, что имеет значение gpcBR равное или превышающее 1,5.
5. Полиэтилен низкой плотности по п.1, отличающийся тем, что обладает, по меньшей мере, одним из следующих дополнительных признаков:
- скоростью течения расплава (MFR), измеренной в соответствии с ISO 1133 (при 190°C и массой груза 2,16 кг), составляющую от 1,5 до 15 г/10 мин.;
-1
- значениями продольного упрочнения при 150°C и скорости растяжения 5 s, равными или превышающими 4,5.
6. Способ полимеризации под высоким давлением для получения полиэтилена низкой плотности, включающий полимеризацию мономеров в присутствии кислорода в качестве единственного инициирующего агента радикальной полимеризации, и при отсутствии растворителей, при температуре от 150 до 320°C, путем подачи газовой фазы в реактор под давлением от 1400 до 1900 бар.
7. Способ полимеризации под высоким давлением по п.6, отличающийся тем, что осуществляется в трубчатом реакторе.
8. Способ полимеризации под высоким давлением по пп.6 и 7, отличающийся тем, что дает на выходе полиэтилен низкой плотности по п.1.
9. Изготовленные изделия, содержащие полиэтилен низкой плотности по п.1.
10. Изготовленные изделия по п.9 в виде экструдированных изделий с покрытием, содержащим полиэтилен низкой плотности по п.1, по меньшей мере, в одном слое покрытия, или  в виде вспененных изделий.